(57)【特許請求の範囲】
【請求項１】
１，３−ブタジエンおよびビニルアセチレンを含む炭化水素混合物の水素化方法であって、
水素の存在下、前記炭化水素混合物と水素化触媒とを接触させて少なくとも前記ビニルアセチレンを水素化する工程を含み、
前記炭化水素混合物は、ビニルアセチレンを１質量％以上含有し、
前記水素化触媒は、パラジウムを含有し、且つ、ＣＯ吸着量が０．０４５ｃｍ3／ｇ以下である、水素化方法。
【請求項２】
前記水素化触媒が、担体と、前記担体に担持されたパラジウムとを含む、請求項１に記載の水素化方法。
【請求項３】
前記パラジウムの担持量が０．１質量％以上５．０質量％以下である、請求項２に記載の水素化方法。
【請求項４】
前記担体が、γ−アルミナと、α−アルミナおよびθ−アルミナの少なくとも一方とを含有する、請求項２または３に記載の水素化方法。
【請求項５】
前記水素化触媒がエッグシェル構造を有する、請求項２〜４の何れかに記載の水素化方法。
【請求項６】
前記水素化触媒の平均細孔径が５．０ｎｍ以上３０ｎｍ以下である、請求項２〜５の何れかに記載の水素化方法。
【請求項７】
前記工程において、気体状態の炭化水素混合物を前記水素化触媒に接触させる、請求項１〜６の何れかに記載の水素化方法。
【請求項８】
前記炭化水素混合物が、Ｃ4炭化水素混合物から１，３−ブタジエンを分離回収する際に生成した留分を含む、請求項１〜７の何れかに記載の水素化方法。
【発明の詳細な説明】
【技術分野】
【０００１】
本発明は、１，３−ブタジエンおよびビニルアセチレンを含む炭化水素混合物の水素化方法に関するものである。
【背景技術】
【０００２】
従来、Ｃ４留分などのＣ４炭化水素混合物から高純度の１，３−ブタジエンを分離回収するプロセス等において、１，３−ブタジエンおよびビニルアセチレンを含む炭化水素混合物中のビニルアセチレンを選択的に水素化する技術が求められている。具体的には、１，３−ブタジエンおよびビニルアセチレンを含む炭化水素混合物について、合成ゴムや樹脂などの原料として有用な１，３−ブタジエンの水素化を抑制しつつ、ビニルアセチレンを選択的に水素化する技術が求められている。【０００３】
そこで、例えば特許文献１では、水素化触媒としてアルミナ担持型パラジウム促進銅触媒を使用することにより、炭化水素混合物中に含まれているビニルアセチレンを選択的に水素化する技術が提案されている。また、例えば特許文献２では、ヒ素、セレン、アンチモンおよびテルルの中から選ばれた少なくとも一種の元素を含有するパラジウム系触媒を使用することにより、炭化水素混合物中に含まれているビニルアセチレンを選択的に水素化し、１，３−ブタジエンの水素化による損失を低減する技術が提案されている。
【先行技術文献】
【特許文献】
【０００４】
【特許文献１】特表２００６−５０５６１３号公報
【特許文献２】特開昭５６−４６８２４号公報
【発明の概要】
【発明が解決しようとする課題】
【０００５】
しかし、上記従来の水素化触媒を用いた水素化方法では、１，３−ブタジエンおよびビニルアセチレンを含む炭化水素混合物を水素化した際に１，３−ブタジエンの水素化を十分に抑制することができず、得られる水素化物中の１，３−ブタジエン濃度の低下を十分に抑制することができなかった。【０００６】
そこで、本発明は、１，３−ブタジエンおよびビニルアセチレンを含む炭化水素混合物について、１，３−ブタジエン濃度の低下を抑制しつつビニルアセチレンを水素化することが可能な水素化方法を提供することを目的とする。
【課題を解決するための手段】
【０００７】
本発明者は、上記目的を達成するために鋭意検討を行った。そして、本発明者は、ビニルアセチレンの濃度が所定値以上である１，３−ブタジエンおよびビニルアセチレンを含む炭化水素混合物に対し、所定の水素化触媒を用いて水素化処理を行えば、１，３−ブタジエン濃度の低下を抑制しつつビニルアセチレンを効果的に水素化し得ることを見出し、本発明を完成させた。【０００８】
即ち、この発明は、上記課題を有利に解決することを目的とするものであり、本発明の水素化方法は、１，３−ブタジエンおよびビニルアセチレンを含む炭化水素混合物の水素化方法であって、水素の存在下、前記炭化水素混合物と水素化触媒とを接触させて少なくとも前記ビニルアセチレンを水素化する工程を含み、前記炭化水素混合物は、ビニルアセチレンを１質量％以上含有し、前記水素化触媒は、パラジウムを含有し、且つ、ＣＯ吸着量が０．５ｃｍ３／ｇ以下であることを特徴とする。このように、パラジウムを含有し、且つ、ＣＯ吸着量が０．５ｃｍ３／ｇ以下である水素化触媒を使用し、ビニルアセチレンを１質量％以上含有する炭化水素混合物を水素化すれば、１，３−ブタジエン濃度の低下を抑制しつつビニルアセチレンを水素化することができる。
なお、本発明において、「ＣＯ吸着量」は、本明細書の実施例に記載の方法に従って測定することができる。【０００９】
ここで、本発明の水素化方法は、前記ＣＯ吸着量が０．０５ｃｍ３／ｇ以下であることが好ましい。水素化触媒のＣＯ吸着量が０．０５ｃｍ３／ｇ以下であれば、ビニルアセチレンの過水添を抑制しつつビニルアセチレンを１，３−ブタジエンへと選択的に水素化することができる。従って、得られる水素化物中の１，３−ブタジエン濃度の低下を更に抑制する、或いは、１，３−ブタジエン濃度を炭化水素混合物よりも高めることができる。【００１０】
また、本発明の水素化方法は、前記水素化触媒が、担体と、前記担体に担持されたパラジウムとを含むことが好ましい。担体にパラジウムを担持してなる水素化触媒を使用すれば、１，３−ブタジエン濃度の低下を抑制しつつビニルアセチレンを効率的に水素化することができる。【００１１】
更に、本発明の水素化方法は、前記パラジウムの担持量が０．１質量％以上５．０質量％以下であることが好ましい。パラジウムの担持量が上記範囲内であれば、１，３−ブタジエンの水素化による１，３−ブタジエン濃度の低下の抑制と、ビニルアセチレンの水素化とを効果的に両立することができる。
なお、本発明において、「パラジウムの担持量」は、蛍光Ｘ線分析を用いて測定することができる。【００１２】
また、本発明の水素化方法は、前記担体が、γ−アルミナと、α−アルミナおよびθ−アルミナの少なくとも一方とを含有することが好ましい。担体が、γ−アルミナと、α−アルミナおよびθ−アルミナの少なくとも一方とを含有する水素化触媒を使用すれば、ビニルアセチレンを１，３−ブタジエンへと選択的に水素化することができる。従って、得られる水素化物中の１，３−ブタジエン濃度の低下を更に抑制する、或いは、１，３−ブタジエン濃度を炭化水素混合物よりも高めることができる。【００１３】
更に、本発明の水素化方法は、前記水素化触媒がエッグシェル構造を有することが好ましい。エッグシェル構造を有する水素化触媒を使用すれば、１，３−ブタジエン濃度の低下を抑制しつつビニルアセチレンを効率的に水素化することができる。【００１４】
また、本発明の水素化方法は、前記水素化触媒の平均細孔径が５．０ｎｍ以上３０ｎｍ以下であることが好ましい。水素化触媒の平均細孔径が上記範囲内であれば、１，３−ブタジエンの水素化による１，３−ブタジエン濃度の低下の抑制と、ビニルアセチレンの水素化とを効果的に両立することができる。
なお、本発明において、「水素化触媒の平均細孔径」は、ガス吸着法を用いて測定することができる。【００１５】
更に、本発明の水素化方法は、前記工程において、気体状態の炭化水素混合物を前記水素化触媒に接触させることが好ましい。気体状態の炭化水素混合物を使用すれば、ハンドリングが容易であると共に炭化水素混合物中に含まれている炭化水素化合物の重合を防止することができる。【００１６】
そして、本発明の水素化方法は、前記炭化水素混合物が、Ｃ４炭化水素混合物から１，３−ブタジエンを分離回収する際に生成した留分を含むことが好ましい。Ｃ４炭化水素混合物から１，３−ブタジエンを分離回収する際に生成した留分を含む炭化水素混合物を水素化すれば、１，３−ブタジエンを高い収率で得ることが可能となる。
【発明の効果】
【００１７】
本発明によれば、１，３−ブタジエンおよびビニルアセチレンを含む炭化水素混合物について、１，３−ブタジエン濃度の低下を抑制しつつビニルアセチレンを水素化することができる。
【図面の簡単な説明】
【００１８】
【図１】１，３−ブタジエンの製造装置の一例の概略構成を示す図である。
【発明を実施するための形態】
【００１９】
以下、本発明の実施形態について詳細に説明する。
ここで、本発明の水素化方法は、１，３−ブタジエンおよびビニルアセチレンを含む炭化水素混合物を水素化する際に用いることができる。なお、本発明の水素化方法において、得られる水素化物中の１，３−ブタジエンの濃度が水素化前の炭化水素混合物中の１，３−ブタジエンの濃度よりも高くなる場合には、当該水素化方法は炭化水素混合物からの１，３−ブタジエンの製造に好適に用いることができる。
【００２０】
（水素化方法）
本発明の水素化方法は、水素の存在下、１，３−ブタジエンおよびビニルアセチレンを含む炭化水素混合物と、水素化触媒とを接触させて少なくともビニルアセチレンを水素化する工程を含む。また、本発明の水素化方法は、ビニルアセチレンの濃度が所定値以上である炭化水素混合物に対し、所定の水素化触媒を用いて水素化処理を行うことを必要とする。
【００２１】
そして、本発明の水素化方法によれば、所定の炭化水素混合物に対して所定の水素化触媒を用いて水素化処理を行っているので、得られる水素化物中の１，３−ブタジエン濃度が１，３−ブタジエンの水素化により低下するのを抑制しつつビニルアセチレンを水素化することができる。
【００２２】
＜炭化水素混合物＞
本発明の水素化方法を用いて水素化される炭化水素混合物としては、１，３−ブタジエンおよびビニルアセチレンを含有し、且つ、ビニルアセチレン濃度が１質量％以上である炭化水素混合物であれば、任意の炭化水素混合物を用いることができる。具体的には、特に限定されることなく、炭化水素混合物としては、ナフサをクラッキングしてエチレンを生産する際に得られるＣ４留分などのＣ４炭化水素混合物から１，３−ブタジエンを分離回収する際に生成した留分を含む炭化水素混合物を用いることが好ましく、Ｃ４炭化水素混合物から１，３−ブタジエンを分離回収する際に生成した留分またはその混合物を用いることがより好ましい。Ｃ４炭化水素混合物から１，３−ブタジエンを分離回収する際に生成した留分を含む炭化水素混合物を水素化すれば、１，３−ブタジエンを高い収率で得ることが可能となるからである。
なお、Ｃ４炭化水素混合物から１，３−ブタジエンを分離回収する際に生成した留分としては、特に限定されることなく、
（１）溶剤を用いてＣ４炭化水素混合物を抽出蒸留した際に留出する、溶剤に対してブタジエン（１，２−ブタジエンおよび１，３−ブタジエン）よりも難溶性の炭化水素化合物（例えば、ブタン類およびブテン類など）を含む留分
（２）Ｃ４炭化水素混合物の抽出蒸留により得られた、ブタジエンを高濃度で含む留分を精製して１，３−ブタジエンを得る際に生じる留分
（３）溶剤を用いてＣ４炭化水素混合物を抽出蒸留した際に缶出する、アセチレンを含む抽出液（缶出液）から溶剤を回収した際に生じる留分
などが挙げられる。
【００２３】
［ビニルアセチレン濃度］
ここで、炭化水素混合物中のビニルアセチレンの濃度は、１質量％以上であることが必要である。ビニルアセチレンの濃度が１質量％未満の場合には、所定の水素化触媒を使用した場合であっても炭化水素混合物中の１，３−ブタジエンの水素化を抑制することができず、得られる水素化物中の１，３−ブタジエン濃度が低下してしまう。
なお、ビニルアセチレンは反応性が高く、異常反応を起こし易いため、異常反応を予防する観点からは、炭化水素混合物中のビニルアセチレンの濃度は、２０質量％以下であることが好ましく、１５質量％以下であることがより好ましい。一方、１，３−ブタジエンの水素化を十分に抑制する観点からは、炭化水素混合物中のビニルアセチレンの濃度は、５質量％以上であることが好ましく、１０質量％以上であることがより好ましい。
【００２４】
［１，３−ブタジエン濃度］
また、炭化水素混合物中の１，３−ブタジエンの濃度は、５質量％以上であることが好ましく、１０質量％以上であることがより好ましく、２５質量％以下であることが好ましく、２０質量％以下であることがより好ましい。炭化水素混合物中の１，３−ブタジエンの濃度が上記下限値以上であれば、炭化水素混合物を水素化して得られる水素化物中の１，３−ブタジエン濃度を適度に高めることができるので、水素化物からの１，３−ブタジエンの回収効率を高めることができる。また、炭化水素混合物中の１，３−ブタジエンの濃度が上記上限値以下であれば、１，３−ブタジエンが水素化されるのを抑制して、得られる水素化物中の１，３−ブタジエン濃度が低下するのを十分に抑制することができる。
【００２５】
＜水素化触媒＞
本発明の水素化方法で使用する水素化触媒は、パラジウムを含有し、且つ、ＣＯ吸着量が０．５ｃｍ３／ｇ以下であることを必要とする。パラジウムを含有しない場合および／またはＣＯ吸着量が０．５ｃｍ３／ｇ超の場合には、炭化水素混合物中のビニルアセチレンの濃度が１質量％以上であっても炭化水素混合物中の１，３−ブタジエンの水素化を抑制することができず、得られる水素化物中の１，３−ブタジエン濃度が低下してしまう。
【００２６】
［活性成分］
ここで、水素化触媒は、パラジウム以外の元素（例えば、銅、ニッケル、白金等）を含有していてもよいが、活性成分としてパラジウムのみを含む一元系触媒であることが好ましい。
【００２７】
そして、水素化触媒の活性成分は、特に限定されることなく、担体に担持された状態で炭化水素混合物の水素化に用いることができる。即ち、本発明の水素化方法で使用する水素化触媒は、パラジウムを含む活性成分を担体に担持してなる触媒であることが好ましく、パラジウムのみを担体に担持してなる触媒であることがより好ましい。
【００２８】
［担体］
ここで、水素化触媒の担体としては、特に限定されることなく、ゼオライト、アルミナなどの既知の担体材料からなる担体を用いることができる。中でも、担体としては、γ−アルミナと、α−アルミナおよびθ−アルミナの少なくとも一方とを含有する担体を用いることが好ましい。γ−アルミナと、α−アルミナおよびθ−アルミナの少なくとも一方とを含有する担体を備える水素化触媒を使用すれば、炭化水素混合物中のビニルアセチレンを１，３−ブタジエンへと選択的に水素化し、得られる水素化物中の１，３−ブタジエン濃度の低下を更に抑制する、或いは、１，３−ブタジエン濃度を炭化水素混合物よりも高めることができるからである。
【００２９】
なお、γ−アルミナと、α−アルミナおよびθ−アルミナの少なくとも一方とを含む担体を有する水素化触媒は、特に限定されることなく、γ−アルミナを含む担体に活性成分を担持した後、活性成分および担体を例えば１０００℃以上で焼成することにより、得ることができる。
【００３０】
［担持量］
また、活性成分を担体に担持させる場合、水素化触媒中におけるパラジウムの担持量は、０．１質量％以上であることが好ましく、０．２質量％以上であることがより好ましく、５．０質量％以下であることが好ましく、１．０質量％以下であることがより好ましい。パラジウムの担持量が上記下限値以上であれば、ビニルアセチレンを効果的に水素化することができる。また、パラジウムの担持量が上記上限値以下であれば、１，３−ブタジエンの水素化による１，３−ブタジエン濃度の低下を十分に抑制することができる。
【００３１】
［構造］
更に、水素化触媒の構造は特に限定されるものではないが、活性成分を担体に担持させる場合、水素化触媒はエッグシェル構造を有することが好ましい。エッグシェル構造の水素化触媒を使用すれば、１，３−ブタジエン濃度の低下を抑制しつつビニルアセチレンを効率的に水素化することができる。
なお、エッグシェル構造の水素化触媒は、特に限定されることなく、既知の手法を用いて調製することができる。
【００３２】
ここで、水素化触媒がエッグシェル構造を有する場合、パラジウムを含む活性成分の層の厚みは、特に限定されることなく、例えば０．０５ｍｍ以上２．０ｍｍ以下とすることができる。なお、活性成分の層の厚みは、既知の手法を用いて調整することができる。また、活性成分の層の厚みは、走査型電子顕微鏡−エネルギー分散型Ｘ線分光法（ＳＥＭ−ＥＤＸ）により測定することができる。
【００３３】
［性状］
そして、本発明の水素化方法で使用する水素化触媒は、ＣＯ吸着量が０．５ｃｍ３／ｇ以下であることが必要であり、更に以下の性状を有することが好ましい。
【００３４】
[[ＣＯ吸着量]]
ここで、水素化触媒のＣＯ吸着量は、０．１ｃｍ３／ｇ以下であることが好ましく、０．０５ｃｍ３／ｇ以下であることがより好ましく、０．０４５ｃｍ３／ｇ以下であることが更に好ましく、０．００１ｃｍ３／ｇ以上であることが好ましく、０．００５ｃｍ３／ｇ以上であることがより好ましい。ＣＯ吸着量が上記範囲内であれば、炭化水素混合物中のビニルアセチレンの過水添を抑制しつつビニルアセチレンを１，３−ブタジエンへと選択的に水素化し、得られる水素化物中の１，３−ブタジエン濃度の低下を更に抑制する、或いは、１，３−ブタジエン濃度を炭化水素混合物よりも高めることができるからである。
【００３５】
[[平均細孔径]]
また、水素化触媒は、平均細孔径が５．０ｎｍ以上であることが好ましく、１０ｎｍ以上であることがより好ましく、１５ｎｍ以上であることが更に好ましく、３０ｎｍ以下であることが好ましく、２５ｎｍ以下であることがより好ましい。水素化触媒の平均細孔径が上記範囲内であれば、１，３−ブタジエンの水素化による１，３−ブタジエン濃度の低下の抑制と、ビニルアセチレンの水素化とを効果的に両立することができる。
【００３６】
[[比表面積]]
また、水素化触媒は、比表面積が１０ｍ２／ｇ以上であることが好ましく、２０ｍ２／ｇ以上であることがより好ましく、２００ｍ２／ｇ以下であることが好ましく、１００ｍ２／ｇ以下であることがより好ましい。水素化触媒の比表面積が上記範囲内であれば、１，３−ブタジエンの水素化による１，３−ブタジエン濃度の低下の抑制と、ビニルアセチレンの水素化とを効果的に両立することができる。
なお、本発明において、「比表面積」とは、ガス吸着法を用いて測定したＢＥＴ比表面積を指す。
【００３７】
なお、上述した水素化触媒の性状（ＣＯ吸着量、平均細孔径、比表面積など）は、水素化触媒の調製条件を変更することにより調節することができる。具体的には、例えば、活性成分を担体に担持してなる触媒に焼成処理を施せば、ＣＯ吸着量および比表面積が減少し、平均細孔径が増大する。
【００３８】
［水素化触媒の製造方法］
そして、上述した水素化触媒は、特に限定されることなく、既知の手法を用いてパラジウムを含む活性成分を任意に担体に担持させた後、任意に活性成分および活性成分を担持した担体を例えば空気などの酸素含有雰囲気下または窒素などの不活性ガス雰囲気下で焼成することにより、調製することができる。中でも、１，３−ブタジエンの水素化による１，３−ブタジエン濃度の低下を更に抑制し得る水素化触媒を得る観点からは、水素化触媒は、活性成分および活性成分を担持した担体を焼成することにより調製することが好ましく、活性成分および活性成分を担持した担体を１０００℃以上の温度で焼成することにより調製することがより好ましい。なお、焼成時間は、特に限定されないが、１時間以上が好ましく、２時間以上１０時間以下がより好ましい。
【００３９】
＜水素化＞
そして、本発明の水素化方法では、上述した炭化水素混合物中に含まれているビニルアセチレンの水素化は、水素の存在下、上述した炭化水素混合物と上述した水素化触媒とを接触させることにより行う。なお、水素化は、回分式、半回分式、連続式の何れの方式で行ってもよい。
【００４０】
［水素化条件］
ここで、水素の供給量および供給圧力は、特に限定されることなく、炭化水素混合物中に含まれているビニルアセチレンを十分に水素化可能な供給量および供給圧力とすることができる。具体的には、水素の供給量は、例えば体積比で炭化水素混合物の０．２倍以上２．０倍以下とすることができる。また、水素の供給圧力（ゲージ圧）は、例えば０ｋＰａ以上３００ｋＰａ以下とすることができる。
なお、水素は窒素等の不活性ガスとの混合ガスとして供給してもよい。混合ガスとする場合の不活性ガスの比率は、例えば体積比で水素の０．１倍以上２．０倍以下とすることができる。また、混合ガスの供給圧力（ゲージ圧）は、例えば０ｋＰａ以上３００ｋＰａ以下とすることができる。
【００４１】
また、水素化触媒と接触させる炭化水素混合物は、液体の状態で水素化触媒と接触させてもよいし、気体の状態で水素化触媒と接触させてもよい。中でも、ハンドリング性および炭化水素混合物中に含まれている炭化水素化合物の重合防止の観点からは、炭化水素混合物は気体状態で水素化触媒と接触させることが好ましい（即ち、水素化は気相反応で行うことが好ましい）。
なお、炭化水素混合物の供給圧力（ゲージ圧）は、例えば０ｋＰａ以上３００ｋＰａ以下とすることができる。
【００４２】
更に、炭化水素混合物と水素化触媒とを接触させる温度は、特に限定されることなく、炭化水素混合物中に含まれているビニルアセチレンを水素化可能な温度とすることができる。具体的には、炭化水素混合物と水素化触媒とを接触させる温度は、例えば１０℃以上５０℃以下とすることができる。
【００４３】
［水素化物の性状］
そして、炭化水素混合物を水素化して得られる水素化物は、ビニルアセチレンの濃度が５質量％未満であることが好ましく、３質量％以下であることがより好ましく、１質量％以下であることが更に好ましい。ビニルアセチレンの濃度が上記上限値以下であれば、水素化物が異常反応を起こすのを抑制することができる。
【００４４】
また、水素化物中の１，３−ブタジエンの濃度（ＣＡ、単位：質量％）は、炭化水素混合物中の１，３−ブタジエンの濃度（ＣＢ、単位：質量％）との差（ＣＡ−ＣＢ）が−３．０質量％以上となる濃度（ＣＡ≧ＣＢ−３．０）であることが好ましく、炭化水素混合物中の１，３−ブタジエンの濃度以上（ＣＡ≧ＣＢ）であることがより好ましく、炭化水素混合物中の１，３−ブタジエンの濃度よりも高い（ＣＡ＞ＣＢ）ことが更に好ましい。１，３−ブタジエンの濃度の差（ＣＡ−ＣＢ）が−３．０質量％以上であれば、１，３−ブタジエンの水素化を十分に抑制することができる。なお、水素化物中の１，３−ブタジエンの濃度が炭化水素混合物中の１，３−ブタジエンの濃度よりも高くなれば（即ち、１，３−ブタジエンが水素化される量よりもビニルアセチレンが１，３−ブタジエンまで選択的に水素化される量の方が多ければ）、本発明の水素化方法を利用して１，３−ブタジエンを効率的に製造することができる。
【００４５】
更に、水素化物中の１，３−ブタジエンの濃度は、１０質量％以上であることが好ましく、１５質量％以上であることがより好ましい。１，３−ブタジエンの濃度が上記下限値以上であれば、水素化物から１，３−ブタジエンを効率的に分離回収することができるからである。なお、水素化物中の１，３−ブタジエンの濃度は、通常、４０質量％以下である。
【００４６】
なお、得られた水素化物中の１，３−ブタジエンは、特に限定されることなく、既知の分離回収方法を用いて回収し、合成ゴムや樹脂などの原料として利用することができる。
【００４７】
＜水素化方法の適用例＞
そして、上述した本発明の水素化方法は、特に限定されることなく、抽出蒸留を用いてＣ４炭化水素混合物から１，３−ブタジエンを分離回収するプロセスにおいて副生する留分を水素化する際に特に好適に用いることができる。
より具体的には、本発明の水素化方法は、図１に示すような１，３−ブタジエンの製造装置１００において、抽出蒸留を用いてＣ４炭化水素混合物から１，３−ブタジエンを分離回収する際に副生する留分を水素化部５０で水素化する際に好適に用いることができる。
【００４８】
ここで、図１に示す製造装置１００は、Ｃ４留分などのＣ４炭化水素混合物を抽出蒸留して１，３−ブタジエンを含む留分（Ａ）とビニルアセチレンを含む抽出液（Ｂ）とを得る抽出蒸留部１０と、抽出蒸留部１０で得た抽出液（Ｂ）から溶剤を除去してビニルアセチレンを含有する高ＶＡ留分を得る放散部２０と、抽出蒸留部１０で得た留分（Ａ）から１，３−ブタジエン以外の不純物を除去する不純物除去部３０とを備えている。
また、製造装置１００は、放散部２０で得た高ＶＡ留分と、抽出蒸留部１０で生成する留分および不純物除去部３０で生成する留分の少なくとも一方、好ましくは両方とを混合して高ＶＡ留分よりもビニルアセチレン濃度が低い希釈留分を得る混合部４０と、混合部４０で得た希釈留分を本発明の水素化方法を用いて水素化処理し、希釈留分中のビニルアセチレンを水素化する水素化部５０と、水素化部５０で得た水素化物を抽出蒸留部１０へと返送する任意の返送ライン６０とを更に備えている。
【００４９】
ここで、抽出蒸留部１０は、例えば、Ｃ４炭化水素混合物を気化させる蒸発塔１１と、蒸発塔１１で気化させたＣ４炭化水素混合物を抽出蒸留して留分（Ｃ）と抽出液（Ｄ）とに分離する第一抽出蒸留塔１２と、抽出液（Ｄ）から溶剤を除去する放散塔１３と、抽出液（Ｄ）から溶剤を除去して得た留分を加圧するコンプレッサー１４と、コンプレッサー１４で加圧された留分を抽出蒸留して留分（Ａ）と抽出液（Ｂ）とに分離する第二抽出蒸留塔１５とを備えている。
【００５０】
そして、第一抽出蒸留塔１２では、Ｃ４炭化水素混合物の供給段より上段に溶剤を供給してＣ４炭化水素混合物を抽出蒸留することにより、溶剤に対して１，３−ブタジエンよりも難溶性のブタン類およびブテン類などを含む留分（Ｃ）を塔頂から留出させると共に、１，３−ブタジエンおよびビニルアセチレンを含む抽出液（Ｄ）を塔底から缶出させる。
【００５１】
また、放散塔１３では、塔底より溶剤を缶出させると共に、塔頂より１，３−ブタジエンおよびビニルアセチレンを含む留分を留出させる。なお、放散塔１３で回収した溶剤は、任意に第一抽出蒸留塔１２や第二抽出蒸留塔１５などで再利用することができる。
【００５２】
更に、第二抽出蒸留塔１５では、放散塔１３から留出した１，３−ブタジエンおよびビニルアセチレンを含む留分の供給段より上段に溶剤を供給して１，３−ブタジエンおよびビニルアセチレンを含む留分を抽出蒸留することにより、１，３−ブタジエンを含む留分（Ａ）を塔頂から留出させると共に、溶剤に対して１，３−ブタジエンよりも易溶性のビニルアセチレンなどを含む抽出液（Ｂ）を塔底から缶出させる。
【００５３】
また、放散部２０は、例えば、抽出液（Ｂ）中に混入した１，３−ブタジエンを回収するための第一放散塔２１と、１，３−ブタジエンを回収した後の抽出液（Ｂ）から溶剤を除去してビニルアセチレンを含有する高ＶＡ留分を得る第二放散塔２２とを備えている。
【００５４】
そして、第一放散塔２１では、抽出液（Ｂ）中に混入していた１，３−ブタジエンを含む留分を塔頂より留出させると共に、塔底よりビニルアセチレンを含有する缶出液を缶出させる。なお、第一放散塔２１の塔頂から留出した１，３−ブタジエンを含む留分は、任意に第二抽出蒸留塔１５へと返送することができる。
【００５５】
また、第二放散塔２２では、第一放散塔２１からの缶出液中に含まれていたビニルアセチレンを含む高ＶＡ留分を塔頂より留出させると共に、塔底より溶剤を缶出させる。なお、第二放散塔２２で回収した溶剤は、任意に第一抽出蒸留塔１２や第二抽出蒸留塔１５などで再利用することができる。
【００５６】
不純物除去部３０は、例えば、第二抽出蒸留塔１５で得た留分（Ａ）中に含まれている、１，３−ブタジエンよりも低沸点の不純物を除去する低沸点物除去塔３１と、１，３−ブタジエンよりも高沸点の不純物を除去する高沸点物除去塔３２とを備えている。
【００５７】
そして、低沸点物除去塔３１では、例えばメチルアセチレン等の低沸点の不純物を含む留分（Ｅ）を塔頂より留出させると共に、塔底より１，３−ブタジエンが富化された缶出液を缶出させる。
【００５８】
また、高沸点物除去塔３２では、１，３−ブタジエンが更に富化された留分を塔頂より留出させると共に、例えば１，２−ブタジエン等の高沸点の不純物を含む留分（Ｆ）を塔底より缶出させる。
【００５９】
混合部４０では、第一抽出蒸留塔１２で生成した留分（Ｃ）、低沸点物除去塔３１で生成した留分（Ｅ）および高沸点物除去塔３２で生成した留分（Ｆ）からなる群より選択される少なくとも一つを放散部２０で得た高ＶＡ留分と混合して希釈留分を得る。なお、通常、留分（Ｃ）、留分（Ｅ）および留分（Ｆ）中に含まれているビニルアセチレンの濃度は高ＶＡ留分中に含まれているビニルアセチレンの濃度よりも低いため、希釈留分中のビニルアセチレンの濃度は高ＶＡ留分中のビニルアセチレンの濃度よりも低くなる。従って、この製造装置１００では、高ＶＡ留分の異常反応を予防することができる。
【００６０】
ここで、混合部４０としては、留分（Ｃ）、留分（Ｅ）および留分（Ｆ）からなる群より選択される少なくとも一つと高ＶＡ留分とを均一に混合することができるものであれば、特に限定されることなく、インラインミキサーなどの混合装置や合流配管などを用いることができる。
【００６１】
そして、混合部４０では、得られる希釈留分（炭化水素混合物）が１，３−ブタジエンを含有し、且つ、希釈留分中のビニルアセチレン濃度が１質量％以上となるように高ＶＡ留分を希釈する。
【００６２】
水素化部５０では、混合部４０で得た希釈留分を水素化処理し、希釈留分中のビニルアセチレンを水素化する。
【００６３】
ここで、水素化部５０としては、特に限定されることなく、上述した水素化触媒が内部に充填された反応器と、反応器内へと水素を供給する水素供給ラインとを備え、任意に反応器内へと供給する希釈留分を気化させる蒸発器を更に備える水素化装置を用いることができる。
【００６４】
返送ライン６０は、水素化部５０と抽出蒸留部１０とを接続しており、水素化部５０で得た水素化物を抽出蒸留部１０へと返送する。具体的には、返送ライン６０は、水素化部５０の出口と、抽出蒸留部１０の蒸発塔１１とを接続している。そして、返送ライン６０を介して返送された水素化物は、Ｃ４炭化水素混合物と混合されて抽出蒸留部１０へと供給される。その結果、水素化物中に含まれている１，３−ブタジエンは、Ｃ４炭化水素混合物中に含まれている１，３−ブタジエンと共に効率的に分離回収される。
なお、返送ライン６０には、水素化物を凝縮させるための凝縮器または昇圧ブロアーを有していてもよい。
【００６５】
そして、この製造装置１００では、本発明の水素化方法を用いているので、１，３−ブタジエンを効率的に製造することができる。
【実施例】
【００６６】
以下、本発明について実施例を用いて更に詳細に説明するが、本発明はこれら実施例に限定されるものではない。
なお、実施例および比較例において、水素化触媒のＣＯ吸着量および比表面積、並びに、炭化水素混合物および水素化物の組成は、下記の方法で測定した。【００６７】
＜ＣＯ吸着量＞
金属分散測定装置（ＭｉｃｒｏｔｒａｃＢｅｌ社製、ＢＥＬ−ＭＥＴＡＬIII）を使用し、測定試料を２００℃で水素により還元した後、ＣＯパルス吸着法により、５０℃で一酸化炭素（ＣＯ）の吸着量を測定した。
＜比表面積＞
比表面積分析装置（ＳＨＩＭＡＤＺＵ社製、Ｆｌｏｗ ＳｏｒｂII）を用いて測定した。具体的には、Ｎ２／Ｈｅ（体積比）＝３０／７０の混合ガス雰囲気下、測定試料を液体窒素により冷却してＮ２を吸着させた後、測定試料を室温に戻した際に脱離したＮ２量を定量し、脱離したＮ２量からＢＥＴ法により比表面積を求めた。
＜組成＞
炭化水素混合物および水素化物の組成は、ガスクロマトグラフ（Ａｇｉｌｅｎｔ  Ｔｅｃｈｎｏｌｏｇｉｅｓ社製、７８９０Ａ）を用いて以下の条件で測定した。
・ガスクロマトグラフ：Ａｇｉｌｅｎｔ（登録商標）７８９０Ａ（アジレント社製）
・カラム：Ａｇｉｌｅｎｔ １９０９１Ｐ−Ｓ３３、３０．０ｍ×２５０μｍ×５．００μｍ
・カラム温度：３５℃×２．５分⇒５℃／分で昇温⇒１００℃⇒１０℃／分で昇温⇒１８０℃×１０分
・インジェクション温度：２００℃
・検出器温度：２００℃
・キャリヤーガス：ヘリウム
・スプリット比：２００／１
・検出器：ＦＩＤ【００６８】
（実施例１）
＜水素化触媒の調製＞
γ−アルミナ担体にパラジウムを担持してなる、エッグシェル構造を有する市販の触媒（日揮触媒化成製、製品名「Ｎ１１８２ＡＺ」、パラジウム担持量：０．５質量％、ＣＯ吸着量：０．３４５６ｃｍ３／ｇ、比表面積：１５９ｍ２／ｇ、平均細孔径：１０．４ｎｍ）を、空気雰囲気下、１０００℃で３時間焼成して水素化触媒を調製した。そして、水素化触媒のＣＯ吸着量および比表面積を測定した。結果を表２に示す。
なお、得られた水素化触媒の担体をＸ線回折分析により分析したところ、γ−アルミナに由来するピークと、α−アルミナおよびθ−アルミナに由来するピークとが観察された。また、得られた水素化触媒は、エッグシェル構造を有していた。更に、得られた水素化触媒は、平均細孔径が１９．３ｎｍであった。
ここで、触媒の平均細孔径は、定容量式ガス吸着分析装置（ＢＥＬＳＯＲＰ−ｍｉｎｉII）を使用し、減圧下、１３０℃で１２０分乾燥した触媒について、窒素による吸着量を測定して求めた。
＜炭化水素混合物の水素化＞
ナフサをクラッキングしてエチレンを生産する際に得られるＣ４留分から抽出蒸留により１，３−ブタジエンを分離回収した際に副生した留分を混合し、表１に示す組成の炭化水素混合物Ａを調製した。
また、上記水素化触媒を充填したジャケット付き反応器（容量：０．０２Ｌ）を準備した。そして、調製した水素化触媒を反応器内に充填した。
次に、気化させた炭化水素混合物（流量：５０ｍＬ／分、圧力（ゲージ圧）：５ｋＰａ）と、水素ガス（流量：２５ｍＬ／分、圧力（ゲージ圧）：５ｋＰａ）とを反応器に連続的に供給して、温度２５℃で炭化水素混合物Ａを水素化した。そして、得られた水素化物の組成を測定した。結果を表２に示す。【００６９】
（実施例２）
水素化触媒の調製時に、市販の触媒を焼成する温度を１１００℃に変更した以外は実施例１と同様にして水素化触媒を調製し、炭化水素混合物の水素化を行った。そして、実施例１と同様にして測定を行った。結果を表２に示す。
なお、得られた水素化触媒の担体をＸ線回折分析により分析したところ、γ−アルミナに由来するピークと、α−アルミナおよびθ−アルミナに由来するピークとが観察された。また、得られた水素化触媒は、エッグシェル構造を有していた。【００７０】
（実施例３）
水素化触媒の調製時に、市販の触媒を焼成する温度を９００℃に変更した以外は実施例１と同様にして水素化触媒を調製し、炭化水素混合物の水素化を行った。そして、実施例１と同様にして測定を行った。結果を表２に示す。
なお、得られた水素化触媒は、エッグシェル構造を有していた。【００７１】
（実施例４）
焼成を行うことなく、市販の触媒をそのまま水素化触媒として利用した以外は実施例１と同様にして炭化水素混合物の水素化を行った。そして、実施例１と同様にして測定を行った。結果を表２に示す。【００７２】
（比較例１）
炭化水素混合物Ａに替えて表１に示す組成のＣ４留分からなる炭化水素混合物Ｂを使用した以外は実施例１と同様にして水素化触媒を調製し、炭化水素混合物の水素化を行った。そして、実施例１と同様にして測定を行った。結果を表２に示す。【００７３】
（比較例２）
炭化水素混合物Ａに替えて表１に示す組成のＣ４留分からなる炭化水素混合物Ｂを使用した以外は実施例２と同様にして水素化触媒を調製し、炭化水素混合物の水素化を行った。そして、実施例１と同様にして測定を行った。結果を表２に示す。【００７４】
（比較例３）
炭化水素混合物Ａに替えて表１に示す組成のＣ４留分からなる炭化水素混合物Ｂを使用した以外は実施例３と同様にして水素化触媒を調製し、炭化水素混合物の水素化を行った。そして、実施例１と同様にして測定を行った。結果を表２に示す。【００７５】
（比較例４）
炭化水素混合物Ａに替えて表１に示す組成のＣ４留分からなる炭化水素混合物Ｂを使用した以外は実施例４と同様にして水素化触媒を調製し、炭化水素混合物の水素化を行った。そして、実施例１と同様にして測定を行った。結果を表２に示す。【００７６】
【表１】
0006787393.tif 000002
【００７７】
【表２】
0006787393.tif 000003
【００７８】
表１および２より、実施例１〜４では、ビニルアセチレン濃度が１質量％未満の炭化水素混合物Ｂを用いた比較例１〜４と比較し、１，３−ブタジエンの水素化を抑制しつつビニルアセチレンを効率的に水素化可能であることが分かる。また、表１および２より、実施例１および２では炭化水素混合物よりも水素化物の１，３−ブタジエン濃度の方が高くなっており、ビニルアセチレンを１，３−ブタジエンへと選択的に水素化して１，３−ブタジエンを効率的に製造できることが分かる。
【産業上の利用可能性】
【００７９】
本発明によれば、１，３−ブタジエンおよびビニルアセチレンを含む炭化水素混合物について、１，３−ブタジエン濃度の低下を抑制しつつビニルアセチレンを水素化することができる。
【符号の説明】
【００８０】
１０  抽出蒸留部
１１  蒸発塔
１２  第一抽出蒸留塔
１３  放散塔
１４  コンプレッサー
１５  第二抽出蒸留塔
２０  放散部
２１  第一放散塔
２２  第二放散塔
３０  不純物除去部
３１  低沸点物除去塔
３２  高沸点物除去塔
４０  混合部
５０  水素化部
６０  返送ライン
１００  製造装置
【図１】
0006787393.tif 000004